(57)【要約】【課題】高密度ディスプレイの端子部に形成される下層導電層を層間分離するための層間絶縁膜（絶縁性バンク）を高いパターン精度で形成する。【解決手段】端子部４０において、基板４１には、濡れ性変化層４３が形成されており、その上に導電層４５がパターン形成されている。導電層４５で覆われていない濡れ性変化層４３の表面には、層間絶縁膜４７が形成されており、さらに層間絶縁膜４７の間には、導電層４５を覆うように実装引出し配線４９が形成されている。層間絶縁膜４７は、端子部４０の層間絶縁膜４７を形成する領域にパターンが描画されたフォトマスク越しに波長２５４ｎｍのＤｅｅｐＵＶ光を照射し、濡れ性変化層上に高表面自由エネルギー領域を形成した後、微細なライン形状でスクリーン印刷法によって形成する。【選択図】図６Ｂ
2010170041.tif 000002
【特許請求の範囲】
【請求項１】
基板と、前記基板上に形成された、エネルギーを付与することにより表面自由エネルギーが変化する材料を含有する濡れ性変化層と、前記濡れ性変化層上にパターン形成された導電層と、互いに隣接した前記導電層間を絶縁分離する層間絶縁膜と、を有し、前記濡れ性変化層における前記層間絶縁膜の形成領域が、前記層間絶縁膜の形成されない領域に比べ相対的に高い表面自由エネルギーを有する高表面自由エネルギー領域であることを特徴とする多層配線構造体。
【請求項２】
前記層間絶縁膜が、スクリーン印刷法で形成されたものであることを特徴とする請求項１に記載の多層配線構造体。
【請求項３】
前記濡れ性変化層の高表面自由エネルギー領域は、その表面における純水の接触角が４０度以上８５度以下の範囲内であることを特徴とする請求項１または請求項２に記載の多層配線構造体。
【請求項４】
フレキシブルプリント基板と電気的に接続される領域を有し、該領域が請求項１から請求項３のいずれか１項に記載の多層配線構造体によって形成された薄膜トランジスタ基板と、
前記薄膜トランジスタ基板に対向配置された電気泳動表示素子と、
を備えたことを特徴とする表示装置。
【請求項５】
基板上に、エネルギーを付与することにより表面自由エネルギーが変化する材料を含有する濡れ性変化層を形成する工程と、
前記濡れ性変化層上に導電層をパターン形成する工程と、
前記濡れ性変化層に、前記導電層で覆われた領域に比べ相対的に高い表面自由エネルギーを有する高表面自由エネルギー領域を形成する工程と、
絶縁性ペーストを用いて、前記パターン形成された導電層間を絶縁分離する層間絶縁膜を形成する工程と、
を有することを特徴とする多層配線構造体の製造方法。
【請求項６】
前記絶縁性ペーストの粘度が１００［Ｐａ・ｓ］以上２５０［Ｐａ・ｓ］以下の範囲内であることを特徴とする請求項５に記載の多層配線構造体の製造方法。
【請求項７】
前記濡れ性変化層へのエネルギー付与を紫外線照射により行うことを特徴とする請求項５又は６に記載の多層配線構造体の製造方法。
【発明の詳細な説明】
【技術分野】
【０００１】
本発明は、フレキシブルプリント配線基板に接続されて使用される多層配線構造体、その製造方法および多層配線構造体を備えた表示装置に関する。
【背景技術】
【０００２】
近年、プリンタブルエレクトロニクスと呼ばれる分野が着目されている。この分野では、機能性材料（インク、ペースト）を用いて印刷法で微細な電極などを大面積に形成することが可能であり、従来のフォトリソグラフィ技術と比較して高スループット、低コスト化を図ることが可能な技術分野である。印刷法としては、マスクレスのインクジェット印刷、マスクを用いるオフセット印刷法、スクリーン印刷法、グラビア印刷法などがある。フラットパネルディスプレイ［（ＦＰＤ＝Flat  Panel  Display）］、表示素子の拡散板、プラスチックフィルム上へ形成したフレキシブルディスプレイ、ＲＦＩＤタグなどの無線タグ、ゲーム用カード、太陽電池などの多層配線構造の形成方法として、これら印刷法の適用が期待されている。
【０００３】
特に、ＦＰＤ（＝Flat  Panel  Display）においては、薄膜トランジスタ［（ＴＦＴ＝Thin  Film  Transistor）］回路基板のようなスイッチング機能を有した多層配線構造が必要である。このような多層配線構造体に、外部ドライバICから電気信号を入力するためには、多層配線構造体より下層の電極線を延伸した端子部と、実装基板とを電気的に接続する必要がある。このような接続には、公知のフレキシブルプリント基板［ＦＰＣ（＝Flexible  Print  Circuit）］などが使用されている。前記端子部とＦＰＣとを接続することで、多層配線の端子部との電気的な導通を確保することが行なわれている。
【０００４】
この場合の接続の形態は、下層導電層（電極線）の端部を複数本ずつまとめてＦＰＣに連結するようになっている。例えば、全部の電極配線を分岐して束ねて５〜６個のブロックとし、そのブロック毎に一つのバスラインを接続している。そして、それぞれの電極配線は、画像表示領域にある表示部と、バスラインに接続するために画像表示領域の外にある端子部とを電気的に接続するための実装電極配線とで構成される。ＦＰＤ（＝Flat  Panel  Display）のようなアクティブマトリクス駆動型ＴＦＴ回路基板を使用する電子装置では、端子部は少なくともゲート選択線とソース信号線の２種類が必要である。
【０００５】
ここでは、各配線電極のパターンは、端子部の接続ピッチをバスラインの接続ピッチに合わせて小さくする必要があり、実装引き出し配線によって表示部と端子部とを接続する形状になっている。このような接続は、導電層上にコンタクトホールを有した層間絶縁膜を設けて、コンタクトホールを介して実装引き出し配線と導電層を導通させることが行なわれている。このような微細コンタクトホールを、印刷法で形成する手法が必要となっている。
【０００６】
例えば特許文献１においては、高精細なコンタクトホールを有する層間絶縁膜の形成方法にスクリーン印刷を用いる技術が開示されている。異なる2種類以上のパターンを重ねて絶縁性ペーストでスクリーン印刷することにより、微細なコンタクトホールを有する層間絶縁膜を形成することが可能であり、同じくスクリーン印刷を用いてコンタクトホール上に導電材料を形成することで画素駆動用電極も形成できるとしている。特許文献１に記載されるような、単一ピッチでマトリクス状に配列されるパターンはスクリーン印刷法に適しており均一な膜厚やパターン形状が得られるとしている。しかし、本発明の課題としているペーストと被印刷基板の表面自由エネルギー差には言及が無い。
【０００７】
前述したような微細なパターンをスクリーン印刷法で寸法精度良く形成する場合には、印刷ペーストと印刷領域との表面自由エネルギーの差（濡れ性）が重要となる。
【０００８】
印刷領域の表面を親液化あるいは撥液化して表面自由エネルギーの大きい領域と小さい領域をマッピングし、印刷インクまたはペーストと印刷領域表面との濡れ性を最適化することで、パターン寸法精度を改善する方法が特許文献２に開示されている。また、特許文献３には、少なくともエネルギーを付与することによって、低エネルギー領域から高エネルギー領域へと変化する有機材料が使用されている。
【０００９】
特許文献２では、スクリーン印刷法で有機薄膜トランジスタの電極を濡れ性変化層上に形成する方法が開示されている。まず、スクリーン版を介して、印刷パターンに応じた親インク処理を印刷領域表面に行う。印刷領域表面を親インク処理した後、同じスクリーン版を介して印刷パターンに応じたパターンを形成する。印刷領域表面のパターンが形成される場所は親インク処理を行った場所と同じであるため、印刷パターンに応じて親インク処理された被印刷体の上にインクパターンを形成することができるとされる。
【００１０】
具体的には、まず、自己組織化単分子層［＝self-assembled  monolayer（ＳＡＭ）］に、スクリーン版を介してＵＶ光で露光する。それによって、ＵＶ光の当たった部分の表面自由エネルギーを高くし、未露光部の低い表面自由エネルギーとのコントラストを付けるため、自己組織化単分子層（ＳＡＭ）表面をマッピングしている。そして、エネルギー付与によって高表面自由エネルギー領域となった部分に印刷ペーストをスクリーン印刷してソース電極・ドレイン電極を形成し、チャネル長５０μｍ、チャネル幅５００μｍの有機トランジスタを作製している。
【００１１】
また、特許文献３では、２００ｎｍ〜２８０ｎｍの範囲内の波長を有する紫外線（以下、「Ｄｅｅｐ  ＵＶ光」と記す）で分解可能な側鎖にアルキル基を有するポリイミドに着目し、それを印刷領域の濡れ性領域のマッピングのために使用している。ここで、側鎖にアルキル基を有するポリイミドが使用されているのは、紫外線で分解する前の表面自由エネルギーは低く、分解した後には表面自由エネルギーが高くできるからである。そして、特許文献５では、表面自由エネルギーを大きくした領域に対して、インクジェット印刷法でソース電極、ドレイン電極を選択的に描画形成している。
【００１２】
しかしながら、多層配線構造体の端子部の接続領域において、下層電極配線間に絶縁性ペーストを用いて絶縁性バンクを形成する場合の適用可否は不明である。
【発明の概要】
【発明が解決しようとする課題】
【００１３】
本発明の第１の目的は、高密度ディスプレイの端子部に形成される下層導電層を層間分離するための絶縁性バンク（層間絶縁膜）を高いパターン精度で形成する技術を提供することである。また、本発明の第２の目的は、前記絶縁性バンク部にＦＰＣ（＝Flexible  Print  Circuit）を実装する場合に、貼り合わせによるプロセス強度を確保し、表示均一性の高い表示装置を提供することである。
【課題を解決するための手段】
【００１４】
上記課題を解決するため、本発明は、以下の（１）〜（８）に存する。
（１）基板と、前記基板上に形成された、エネルギーを付与することにより表面自由エネルギーが変化する材料を含有する濡れ性変化層と、前記濡れ性変化層上にパターン形成された導電層と、互いに隣接した前記導電層間を絶縁分離する層間絶縁膜と、を有し、前記濡れ性変化層における前記層間絶縁膜の形成領域が、前記層間絶縁膜の形成されない領域に比べ相対的に高い表面自由エネルギーを有する高表面自由エネルギー領域であることを特徴とする多層配線構造体。
【００１５】
（２）前記層間絶縁膜が、スクリーン印刷法で形成されたものであることを特徴とする請求項１に記載の多層配線構造体。
【００１６】
（３）前記濡れ性変化層の高表面自由エネルギー領域は、その表面における純水の接触角が４０度以上８５度以下の範囲内であることを特徴とする請求項１または請求項２に記載の多層配線構造体。
【００１７】
（４）フレキシブルプリント基板と電気的に接続される領域を有し、該領域が請求項１から請求項３のいずれか１項に記載の多層配線構造体によって形成された薄膜トランジスタ基板と、
前記薄膜トランジスタ基板に対向配置された電気泳動表示素子と、
を備えたことを特徴とする表示装置。
【００１８】
（５）基板上に、エネルギーを付与することにより表面自由エネルギーが変化する材料を含有する濡れ性変化層を形成する工程と、
前記濡れ性変化層上に導電層をパターン形成する工程と、
前記濡れ性変化層に、前記導電層で覆われた領域に比べ相対的に高い表面自由エネルギーを有する高表面自由エネルギー領域を形成する工程と、
絶縁性ペーストを用いて、前記パターン形成された導電層間を絶縁分離する層間絶縁膜を形成する工程と、
を有することを特徴とする多層配線構造体の製造方法。
【００１９】
（６）前記絶縁性ペーストの粘度が１００［Ｐａ・ｓ］以上２５０［Ｐａ・ｓ］以下の範囲内であることを特徴とする請求項５に記載の多層配線構造体の製造方法。
【００２０】
（７）前記濡れ性変化層へのエネルギー付与を紫外線照射により行うことを特徴とする請求項５又は６に記載の多層配線構造体の製造方法。
【発明の効果】
【００２１】
本発明の多層配線構造体によれば、例えば薄膜トランジスタのような多層配線構造体の端子部において、下層の引き出し電極（導電層）を層間絶縁分離する層間絶縁膜を高いパターン寸法精度で形成することが可能になる。
【００２２】
このような端子部を形成できることによって、層間絶縁膜によって分離された端子部の下層導電層上に、導電性の厚膜ペーストを用いてスクリーン印刷法等の方法で実装用の厚膜配線を形成でき、端子部の電極構造の厚膜化を図ることが可能となる。
【００２３】
また、本発明の多層配線構造体の製造方法によれば、前記層間絶縁膜をスクリーン印刷等の方法で形成する際に、先ず、表面に少なくともエネルギーを付与することで表面自由エネルギーが変化する材料を含有した濡れ性変化層上の高表面エネルギー領域を形成した後、絶縁性ペーストを用いて層間絶縁膜を形成することによって、パターン寸法精度を向上させることができる。
【００２４】
また、本発明の表示装置においては、層間絶縁膜のパターン寸法精度を精密に形成し、前記多層配線構造体の端子部を厚膜化することでフレキシブルプリント基板の貼り合わせに対するプロセス耐性を持たせることが可能になり、表示均一性を高めることができる。
【図面の簡単な説明】
【００２５】
【図１】オフコンタクト方式のスクリーン印刷の概要を説明する図面である。
【図２Ａ】スクリーン版の概略構成を示す平面図である。
【図２Ｂ】ソース端子部のパターン開口の一例を示す図面である。
【図２Ｃ】ゲート端子部のパターン開口の一例を示す図面である。
【図３】層間絶縁膜のライン長計測結果を示すグラフ図である。
【図４】ソース端子部から層間絶縁膜のパターンを観察した写真を示す図面である。
【図５Ａ】ボトムゲート型ＴＦＴ回路基板の一例を示す図面である。
【図５Ｂ】図５Ａに、コンタクトホールを有する層間絶縁膜を形成した状態を示す図面である。
【図５Ｃ】図５Ｂに画素電極を形成した例を示す図面である。
【図５Ｄ】アクティブマトリクス駆動型ＴＦＴ回路基板の断面図である。
【図６Ａ】アクティブマトリクス駆動型ＴＦＴ回路基板の端子部形成の工程手順を示す平面図である。
【図６Ｂ】アクティブマトリクス駆動型ＴＦＴ回路基板の端子部形成の工程手順を示す断面図である。
【図７】ソース／ゲート端子部を拡大して示す断面図である。
【図８】電気泳動表示パネルの断面図である。
【発明を実施するための形態】
【００２６】
以下、適宜図面を参照しながら、本発明の実施の形態について説明する。ここではまず、オフコンタクト方式のスクリーン印刷法の概略を図１に基づいて説明し、パターン寸法精度を改善するため濡れ性変化層を用いて層間絶縁膜を印刷する際の、印刷領域表面の表面自由エネルギー制御を行なった前実験の結果について説明する。
【００２７】
オフコンタクト方式のスクリーン印刷法では、まず、図１に示すように、ステンレスメッシュなどのスクリーンメッシュ９を有するスクリーン版１を用意し、被印刷用の基板３とスクリーン版１の間にはクリアランス（空隙）を設けておく。次に、スクリーン版１のスクリーンメッシュ９にペースト５を乗せてスキージ７で刷ると、スキージ７の直下近傍ではペースト５は基板３と密着し、スキージ７で外力を受けたペースト５は流動性が強くなりスキージ７前方でスクリーンメッシュ９へ充填され、印刷領域の表面とペースト５との表面自由エネルギー差（濡れ性）によってスクリーンメッシュ９と基板３が密着する。
【００２８】
このとき、スクリーンメッシュ９はスキージ７直下でクリアランス（基板３とスクリーンメッシュ９のギャップ量）が０ｍｍとなるため、版枠１ａには、大きな張力が発生する。そのため印刷方向に対しスキージ７後方では、スクリーンメッシュ９の強い張力によって基板３からスクリーンメッシュ９が離れ始める(版離れ工程)。このとき、スクリーンメッシュ９内に保持されているペースト５には大きなせん断応力が作用し、チキソ性を有するペースト５の粘度がさらに急激に低下する。その結果、ペースト５はスクリーンメッシュ９を通過でき、基板３に転写される。基板３に転写されたペースト５はチキソ性を有するため、時間経過と共にもとの粘度へ戻り、印刷パターンが形成できる。
【００２９】
次に、表面自由エネルギーが異なる印刷領域へ層間絶縁膜をスクリーン印刷した場合の、パターン寸法精度について前実験を行なった。ここでは、プラスチック基板上に層間絶縁膜をスクリーン印刷で形成する場合に、（１）エネルギーが付与され、高表面自由エネルギー領域となった領域の表面上と、（２）表面処理されていない基板表面上に形成されたパターン寸法精度の違いについて説明する。
【００３０】
前実験では、パターンピッチが１００μｍである金属電極配線が端子部として形成された２００ｍｍ角のプラスチック基板を準備し、基板上に層間絶縁膜（絶縁性バンク）を形成する場合のバンク寸法精度を調べた。層間絶縁膜の設計値は、ライン幅（Ｌ）/スペース（Ｓ）＝５０μｍ/５０μｍであり、ライン長（Ｗ）＝７００μｍである。端子部１ブロックあたりに層間絶縁膜が４２０本配列され（両側１０本はダミー）、印刷方向と直交する方向に４ブロック、印刷方向と平行な方向に３ブロック、それぞれ基板端から５０ｍｍ離れて配置されている。平織り＃５００のステンレスメッシュに上述のパターンが開口するように乳剤をパターニングしたスクリーン版１を準備し、基板から一定間隔となるように配置した。図２Ａに層間絶縁膜を形成するためのスクリーン版１の平面図を示した。スクリーン版１は、版枠１ａに囲まれた印刷面１ｂに、ソース端子部を形成するためのパターン開口部２ａが４ブロック、ゲート端子部を形成するためのパターン開口部２ｂが３ブロック、それぞれ形成されている。図２Ｂは、ソース端子部を形成するためのスクリーン版１のパターン開口例を示しており、印刷用ペーストを透過させない感光性乳剤８と、スクリーンメッシュ９とが、ライン幅Ｌ１、ライン長さＷ１で、ブロック端Ｂより周期的に配列されている。図２Ｃは、ゲート端子部を形成するためのスクリーン版１のパターン開口例を示しており、印刷用ペーストを透過させない感光性乳剤８と、スクリーンメッシュ９とが、ライン幅Ｌ２、ライン長さＷ２で、ブロック端Ｂより周期的に配列されている。なお、図２Ｂ、図２Ｃでは、ブロック端Ｂからのライン本数を１、２、３・・・等の数字で示した。
【００３１】
基板表面へ付与するエネルギー量は、印刷領域である高表面自由エネルギー領域の表面に対する純水の接触角が７５度および８５度となるようにした。一方、エネルギーが付与されない印刷領域の表面に対する純水の接触角は９５度であった。印刷用ペーストには、粘度が２００［Ｐａ・ｓ］の絶縁性ペーストを用いた。印刷条件として、クリアランス１．８ｍｍ、印刷速度６０ｍｍ／ｓでそれぞれの基板表面へ層間絶縁膜を印刷した。印刷ペーストは有機溶剤を含んでいるため、印刷後のパターンを対流式のオーブンで１５０℃で1時間の乾燥を行ない層間絶縁膜を得た。
【００３２】
得られた層間絶縁膜のライン長実測値を、印刷領域の表面に対する純水の接触角条件ごとに図３に示した。また、ブロック端における層間絶縁膜の状態を接触角条件ごとに示す金属顕微鏡写真を図４として掲載した。これによると、高表面自由エネルギー領域となった基板表面（接触角７５度、８５度）に形成された層間絶縁膜のパターン寸法精度は、ダミー領域外で設計値どおりに形成されていた。一方、表面処理をしなかった基板表面（接触角９５度）に形成された層間絶縁膜のパターン寸法精度は、設計値に比べてライン長が短く、パターンエッジの凹凸変動が大きく形成されていた。なお、ブロック端部から５本程度までの範囲でパターン不良が見られたが、ダミー本数内に収まっていた。
【００３３】
以上の結果から、印刷領域と印刷ペーストとの表面自由エネルギーの差によってパターン寸法精度が変動することが明らかになった。
【００３４】
回路基板内の下層において電極線は周期的に配列されており、このような回路基板の端子部に層間絶縁膜を形成する場合、上述したようなパターン不良が発生すると、実装引出し配線の形成不良が発生して端子部の電気的な接続が不十分となったり、ＦＰＣ（＝Flexible  Print  Circuit）を実装するには強度不足となるため、正常な表示ができなくなる。
【００３５】
以上述べてきたように、高スループット、パターン寸法精度の均一性、印刷安定性に優れた厚膜を形成できるスクリーン印刷法であるが、微細なパターン印刷において寸法精度に優れたパターン形成を行なうためには、ダミーパターンの配置を前提として「印刷領域の表面と印刷ペーストの表面自由エネルギー差」を考慮して最適化することが好ましい。
【００３６】
［アクティブマトリクス駆動型ＴＦＴ回路基板の準備］
本実施の形態では、絶縁性バンクを印刷するにあたって、スイッチング素子として電極層、絶縁膜層および半導体層を具備するボトムゲート型薄膜トランジスタ（ＴＦＴ回路基板）の端子部を例にとって説明する。図５Ａに示すように、このＴＦＴ回路基板１１は、互いに交差する方向に配設された選択線１３および信号線１５と、選択線１３に接続されたゲート電極１７と、このゲート電極１７上に形成され信号線１５に接続されたソース電極１９と、このソース電極１９と対をなすドレイン電極２１と、これらソース電極１９およびドレイン電極２１の間に形成された活性層２３とを有している。図５Ｂは、ＴＦＴ回路基板１１上へコンタクトホール２５を有する層間絶縁膜２７を形成した平面図である。また、図５Ｃは、コンタクトホール２５を有する層間絶縁膜２７上へ画素電極２９を配置した平面図である。図５Ｄには、ＴＦＴ回路基板１１上に、コンタクトホール２５を有する層間絶縁膜２７が形成され、画素電極２９が前記コンタクトホール２５を介してドレイン電極２１と接続されたアクティブマトリクス駆動型のＴＦＴ回路基板１１の断面図を示す。なお、本実施例においては、ＴＦＴ回路基板１１のドレイン電極２１を出力電極とした。
【００３７】
ＴＦＴ回路基板の作製：
ＴＦＴ回路基板１１は、例えば下記のような工程で作製することができる。
【００３８】
［ゲート電極形成］
まず、基板上に形成された導体層をフォトリソグラフィー・エッチングでパターン化して、ゲート電極１７を形成する。ゲート電極１７となる導体層は、金属膜の真空蒸着（Ｃｒ、Ｎｉ−Ｃｒ）、酸化物電極、透光性酸化物電極（ＩＴＯ、ＺＮＯ、Ａｌ、ＳｎＯ２）等で構成され、通常のフォトリソグラフィー・エッチングでゲート電極パターンを得る。尚、ゲート電極１７は、導電性高分子（ＰＥＤＯＴ／ＰＳＳ、ポリアニリンなど）を印刷して形成してもよいし、あるいは、ナノ金属粒子が分散したインクを用いたインクジェット印刷法によって、必要な部位にパターン形成してもよい。
【００３９】
［ゲート絶縁膜形成］
次に、プラズマ化学気相成長（ＰＥ−ＣＶＤ）でＳｉＯ２膜を形成し、ゲート絶縁膜３１とする。ゲート絶縁膜３１の材料としては、無機絶縁膜であれば、ＳｉＯ２の他にも、例えばＳｉ３Ｎ４、ＳｉＯＮなどを使用することができる。また、有機絶縁膜であれば、例えばパリレン、ポリビニルアルコール、ポリビニルフェノール、ポリアクリロニトリル、ポリイミドなどを用いてもよい。また、これらのうち２つ以上の材料を組み合わせて使用しても良い。ゲート絶縁膜３１の作製法は特に制限はなく、例えばスパッタリング法、ＣＶＤ法、プラズマＣＶＤ法、蒸着法、スピンコーティング法、ディッピング法等が挙げられる。
【００４０】
［濡れ性変化層および高表面エネルギー領域（1）の形成］
次に、下記の構造式（Ｉ）で示されるポリイミド樹脂をゲート絶縁膜３１の上にスピンコート塗布し、焼成して、厚さ１００ｎｍの濡れ性変化層を形成した。
【００４１】
【化１】
2010170041.tif 000003
【００４２】
［式（Ｉ）中、ｍおよびｎは、繰り返しを示す正の数を意味する］
【００４３】
次に、パターンが描画されたフォトマスク越しに、波長２５４ｎｍのＤｅｅｐＵＶ光を１５分間照射し、濡れ性変化層上に電極パターンを形成するための高表面自由エネルギー領域（１）をマッピングして形成した。高表面自由エネルギー領域（１）に対する純水の接触角は８０度であった。
【００４４】
本発明において、「高表面自由エネルギー」の語は、相対的な意味で用いられるが、濡れ性変化層の高表面自由エネルギー領域の臨界表面張力（γC）は３０ｍＮ／ｍ以上であることが好ましく、３５ｍＮ／ｍ以上６０ｍＮ／ｍ以下であることが望ましい。臨界表面張力（γＣ）が３０ｍＮ／ｍより小さいと、印刷ペーストと被印刷基板との密着力が悪く、印刷パターン寸法精度を所望のサイズに制御することが困難になるという問題が生じることがある。
【００４５】
濡れ性変化層は、エネルギーを与えることによって、臨界表面張力が変化する材料からなる層であるため、濡れ性変化層を構成する材料は、エネルギー付与の前後での臨界表面張力の変化量が大きいものが好ましい。例えば、特開２００６−４４１５８号公報に開示されている材料などが好適である。このような材料の場合、濡れ性変化層の一部分にエネルギーを付与し、高表面自由エネルギー領域と低表面自由エネルギー領域とからなる臨界表面張力の異なるパターンを形成することにより、導電性材料を含有するインクが、高表面自由エネルギー部には付着しやすく、低表面自由エネルギー部には付着しにくくなる。つまり、パターン形状に従って導電性材料を含有するインクが親液性である高表面自由エネルギー部に選択的に付着し、それを固化することにより電極となる導体層がパターン形成される。
【００４６】
固体表面に対する液体の濡れ性（付着性）については、以下に示すヤングの式（１）が成立する。
γＳ＝γＳＬ＋γＬcosθ  …  （１）
ここで、γＳは固体の表面張力、γＳＬは固体と液体の界面張力、γＬは液体の表面張力である。
【００４７】
表面張力は表面自由エネルギーと実質的に同義であり、同じ値となる。cosθ＝１の時、θ＝０°となり、固体は完全に濡れる。この時のγＬの値はγＳ−γＳＬとなり、これをその固体の臨界表面張力γＣと呼ぶ。γＣは表面張力が判明している液体を用いて、液体の表面張力と接触角の関係をプロットし、θ＝０°（cosθ＝１）となる表面張力を求めることにより容易に決定できる（Zismannプロット）。γＣの大きい固体表面は液体で濡れやすく、γＣの小さい固体表面は液体で濡れにくい。なお、接触角θの測定は、公知の液滴法で行うことができる。
【００４８】
なお、濡れ性変化層を使用せずに高表面自由エネルギー領域を形成することも可能である。濡れ性変化層を形成しない場合は、層間絶縁膜形成前に、スクリーン印刷する領域の表面に直接、エネルギー付与して高表面エネルギー領域を形成しても良い。
【００４９】
［ソース・ドレイン電極形成］
次に、インクジェット法を用いて、濡れ性変化層上の高表面自由エネルギー領域（１）に電極インク（電極材料には、金ナノ粒子を水系の溶液に分散したものを用いた。以下、「金ナノインク」と記す）を描画し、２００℃のオーブンで焼成してソース・ドレイン電極パターンを形成した。
【００５０】
なお、前記ゲート電極（選択線）と、ソース電極（信号線）は、互いに直行する方向に配列周期１００μｍピッチで延伸し、それぞれの端子部で1ブロックあたり２００本となるように形成した。
【００５１】
［活性層］
トランジスタの活性層として、熱蒸着法を用いてペンタセンを形成した。活性層を形成するための有機材料としては、ペンタセンの他に、例えばアントラセン、フタロシアニン等の有機低分子、ポリアセチレン系導電性高分子、ポリチオフェン及びその誘導体、ポリアニリン及びその誘導体等のイオン性導電性高分子等の公知の有機半導体を用いることも可能である。
【００５２】
また、活性層は、例えば蒸着法、アーク放電、プラズマ化学気相成長、物理気相成長等の他に、例えばスピンコート法、ディッピング法、ブレード塗工法、スプレー塗工法、キャスト法、インクジェット法等の公知の成膜技術によって形成することが可能である。
【００５３】
以上の工程により、８００×６００個のスイッチング素子がマトリクス状に配列されたＴＦＴ回路基板を得た。このＴＦＴ回路基板では、ドレイン電極をスイッチング素子の出力電極とする。
【００５４】
このようにして作製したＴＦＴ回路基板をディスプレイの駆動回路に使用するため、表示素子を駆動するための画素電極をＴＦＴ回路基板上のドレイン電極上へパターニングする必要がある。このとき、画素電極とソース電極・ドレイン電極の間に、層間絶縁膜を形成することが好ましい。また、ゲート選択線とソース信号線の端子部の保護、および実装回路基板との電気的な接続のため、端子部に層間絶縁膜（絶縁性バンク）と実装引き出し配線を形成することで、ディスプレイの駆動回路であるアクティブマトリクス駆動型ＴＦＴ回路基板が得られる。
【００５５】
最後に、表示パネルとアクティブマトリクス駆動型ＴＦＴ回路基板とを貼り合わせ、スクリーン印刷で厚膜化された端子部の実装引き出し配線と、実装回路基板であるフレキシブルプリント基板とを電気的に接続することでディスプレイが完成する。ゲート選択線およびソース信号線をそれぞれバスラインへ接続して電気信号を入力することで、ディスプレイの表示切替が可能となる。
【００５６】
次に、上述のように、層間絶縁膜と画素電極を積層した一例として、ここでは、層間絶縁膜、画素電極、端子部の層間絶縁膜、実装引き出し配線の全てをスクリーン印刷で形成する場合を例にとって説明する。また、表示パネルとして、電気泳動型表示素子を用いて反射型表示ディスプレイを作製した。
【００５７】
［層間絶縁膜と画素電極の積層形成］
ＴＦＴ回路基板上のドレイン電極と画素電極を電気的に接続するため、コンタクトホールを有する層間絶縁膜をスクリーン印刷で形成した。絶縁性ペーストとしては、公知のものを用いることができる。このとき、ＴＦＴ素子の活性層に使用したペンタセンにダメージを与えない有機溶剤が用いられたペーストを使用することが好ましい。また、スクリーン版としては、スクリーンメッシュに乳剤を塗布してコンタクトホールパターンとなるよう露光・現像した一般的なスクリーン版を用いることができる。なお、コンタクトホールをφ１００μｍよりも小さくしたい場合は、クロス印刷法等を用いることができる。なお、クロス印刷法は、例えば、特開２００３−１００２０４号公報等によって公知の手法である。
【００５８】
また、層間絶縁膜の比誘電率が低いほど、画素電極とソース信号線の重なりによる静電容量による駆動信号波形への影響が出にくくなるため、低誘電材料を用いて絶縁性ペーストを作製することが好ましい。そうすることで、乾燥処理後の絶縁膜の誘電率を改善することができる。
【００５９】
続いて、前記コンタクトホールを有する層間絶縁膜上に矩形状の画素電極をスクリーン印刷で形成した。導電性ペーストは、公知のものを用いることができる。また、スクリーン版についても同様である。
【００６０】
［端子部の形成］
以上のようにして作製されたアクティブマトリクス駆動型ＴＦＴ回路基板の端子部に、本発明方法を用いて層間絶縁膜と実装引き出し配線を形成した。以下の実施例においては、ソース信号線の接続部は１ブロックあたり２００本のソース信号群が配列され、ソース信号線の接続端子ブロックは４ブロックとなる。層間絶縁膜および実装引出し配線の印刷方向は、ソース信号線群と平行方向に４ブロック分まとめて行なう。なお、ゲート選択線群の接続端子ブロックは、同様に３ブロックとなり、レイアウトの都合に合わせて適宜配置すると良い。また、ゲート端子ブロックとソース端子ブロックに対して、１つのスクリーンマスクで層間絶縁膜および実装引出し配線を形成しても良い。その手順を図６Ａおよび図６Ｂに示した。すなわち、まず、基板４１上に電極配線である導電層４５が形成されたＴＦＴの端子部４０の印刷領域Ｐの表面にエネルギーを付与した後、スクリーン印刷法によってライン状パターンに層間絶縁膜４７を形成した（この工程の詳細については後述する）。次に、コンタクトホール（図示省略）となるように、その上から平坦膜４８をラインパターン端にそれぞれ形成した。次に、導電性厚膜ペーストを用いて印刷することにより、実装引出し配線４９を形成し、端子部４０を厚膜化した。
【００６１】
［高表面自由エネルギー領域（２）および層間絶縁膜の形成］
ＴＦＴ回路基板のゲート選択線とソース信号線の接続端子部は、ゲート電極線とソース電極線を延伸して、実装回路基板と中継接続するための端子となっている。また、信号線の端子部には、濡れ性変化層が形成されている。端子部４０の層間絶縁膜４７を形成する領域に、前述のようなパターンが描画されたフォトマスク越しに、波長２５４ｎｍのＤｅｅｐＵＶ光を照射し、濡れ性変化層上に高表面自由エネルギー領域（２）を形成した。前記濡れ性変化層は、ＴＦＴ回路基板の薄膜層の一つとして形成されていても良いし、層間絶縁膜形成前の工程で配置されていても良い。
【００６２】
このようにして作製された信号線端子部のソース信号線を層間分離するために、微細なライン形状である層間絶縁膜をスクリーン印刷法によって形成する。スクリーン印刷法で微細なパターン形成による寸法精度を損なわないためには、下記のような条件で印刷することが好ましい。
【００６３】
第１に、微細パターンの印刷においては、スクリーン印刷時のパターン変形を抑制するために金属性のメッシュを用いてスクリーン版を作製することが好ましい。金属性のメッシュは、金属性のワイヤを編みこんだものや電鋳で作成したもの、金属性フィルムにインプリントしたものが挙げられるが、高い強度と高開口率を実現できる金属ワイヤを編みこんだものが好ましい。また、スクリーンメッシュへメッキコーティングすることによって開口率を調節する方法もあるが、強度面において劣るため印刷条件を設定可能な範囲が狭くなるという欠点がある。
【００６４】
高い開口率のスクリーン版を用いることでペーストの吐出抵抗を減らすため、高速印刷による高スループットが可能となる。メッシュの高密度化は微細パターンを形成する際に有利になるが、細い金属ワイヤを用いる必要があるため強度が不足して変形しやすい。従って、メッシュ強度とパターンの大きさにあわせて版作製を行ない、版枠に対して適正な印刷条件を設定することが好ましい。
微細なライン状のパターン印刷を目的とするには、ステンレスメッシュ密度は＃４００以上のものが好ましく、さらに好ましくは＃５００を使用するのが良い。本実施例においては、平織り＃５００のステンレスメッシュで乳剤厚が２５μｍのスクリーン版を使用した。スクリーン版作製技術が進歩すれば、十分な強度の細線メッシュで版作製が可能で開口率を低減してペースト吐出を抑制できるため、さらなる高密度パターンの形成が期待できる。
【００６５】
第２に、ペースト吐出体積を印刷領域内で均一にするように、スクリーン版を設計することが重要である。ペーストの吐出体積はペーストのチキソ性（固形分比率）とパターン開口部の大きさ、印刷条件で異なる。層間絶縁膜（絶縁性バンク）の場合、パターン開口部が隣接するパターンどうしが周期的に配列されるようにすることが好ましく、パターンのライン幅とスペース間とが等間隔になるように配置することがより好ましい。
【００６６】
スクリーンメッシュの開口部とパターン開口部の大きさが近いときは、スクリーン版の乳剤を厚くして印刷することが好ましい。メッシュ部はペースト吐出が抑制され、メッシュ交点部では最もペースト吐出が抑制される一方、開口部は普通にペーストが吐出されるため膜厚変動の原因となる。このような場合、乳剤厚を厚くすることによって、ペースト転写量をスクリーン版内で均一にすることができるため好ましい。乳剤厚を厚くしてペースト吐出空間を増やすことで、ペースト吐出量を印刷領域内で均一化することができるため、膜厚変動として±２μｍ、さらに好ましくは±０．５μｍ程度となるようにペースト調整と乳剤厚のバランスを取ることが好ましい。
【００６７】
第３に、印刷領域と印刷ペーストとの濡れ性を考慮する必要がある。濡れ性の調整は、ペーストの設計変更によって行なう場合と、印刷領域やスクリーン版に対して表面自由エネルギーを変化させて行なう場合が考えられる。層間絶縁膜（絶縁性バンク）を形成する際に、端子部のライン幅を細くするほど基板表面とペーストとの密着力が弱くなる場合がある。前記濡れ性変化層上の高表面自由エネルギー領域（２）を形成する際のエネルギー付与量を最適化することで、印刷時の基板表面とペーストとの密着力を最適化することができる。ペーストの表面自由エネルギーを制御するには、材料配合量を調整したり、材料変更したりする必要があり、所望のチキソ性へ調整することが困難となる場合があるが、材料の濡れ性に対して適宜調整することができる。
【００６８】
また、スクリーン版上において、局所的にパターン配置する場合や、ある領域だけパターン面積が大きい場合には、パターン密度や配置面積にもよるが、印刷中の基板表面とペーストの密着が不十分な領域が散在することで、設計どおりパターン寸法精度を形成できない場合がある。反対に、印刷中の基板表面とペーストの濡れ性が良すぎる場合には版離れが遅れ、版と基板が離れる時間が遅くなるので印刷ペーストが滲みやすい状態となる。それによって、パターン寸法精度が悪化する。
【００６９】
印刷に使用する絶縁性ペーストは、ペースト表面張力と被印刷基板の表面自由エネルギー差を水の接触角で表現した場合に、４０度以上８５度以下の範囲内となるようにすることが好ましい。ペースト材料として、樹脂バインダーを比較的沸点の高い有機溶剤に溶解したビヒクルに対し、フィラーを分散したものを使用することができる。また、必要に応じてペーストのチキソ性を制御し、所望のパターンを印刷できるようにすることが好ましい。
【００７０】
ペースト組成物中に溶剤を含む場合においては、使用する樹脂を溶解して均一溶液（ビヒクル）とすることができることに加え、印刷作業中に乾燥が起こりにくいような材料を選択することが好ましい。具体的には、アルコール系、ケトン系、グリコールエーテル系、エステル系、芳香族系などから選択される溶剤が好適に用いられる。溶剤は一種でも複数種の混合でも良い。
前述のペースト組成物の構成材料に加え、必要があれば分散剤、可塑剤、粘度調整剤などを添加することによって、ペースト安定性や柔軟性を向上させることができ、安定した印刷プロセスが得られる。
【００７１】
絶縁性粒子として、従来公知の絶縁フィラーを用いることができる。その材質はペースト組成物中で粒子として存在できる材料であれば無機材料、有機材料のいずれも用いることが可能であるが、現実的には、粒径や形状の制御がしやすく、分散性、耐熱性や耐久性に優れる無機材料の方が好ましい。
【００７２】
絶縁性粒子の例としては、電子・電気材料、セラミックス材料、触媒などの分野で汎用性のある金属酸化物粒子、金属水酸化物粒子が挙げられる。金属酸化物粒子としては、一種類の金属の酸化物、水酸化物であっても複数の金属の複合酸化物であっても良く、具体的にはアルミナ、酸化マグネシウム、二酸化マンガン、酸化亜鉛、ジルコニア、酸化スズ、酸化アンチモン、チタン酸バリウム、チタン酸マグネシウム、チタン酸カルシウム、水酸化マグネシウム、水酸化アルミニウム、水酸化カルシウムなどを使用することができる。また、例えばゼオライトやメソポーラスシリカのように、構造中にマイクロ孔あるいはメソ孔を有する無機多孔質粒子であっても良い。
【００７３】
金属酸化物の中でも特に、アルミナ、シリカの使用によって、より効果的に本発明の目的を達成できる。アルミナ粒子は実装プロセスの熱遮断性に優れ、シリカ粒子は低誘電化を実現できる。これらの粒子は単独で用いても良いし、異なる粒子径のものを複数混合して用いても良い。
【００７４】
本発明で用いる樹脂バインダーには、従来公知の熱可塑性樹脂、紫外線硬化型樹脂、熱硬化型樹脂などを用いることができる。具体的には、ポリビニルアルコール樹脂、ポリビニルアセタール樹脂、ポリビニルブチラール樹脂、エチルセルロース樹脂、メチルセルロース樹脂、アクリル系樹脂、フェノール樹脂、エポキシ樹脂などが挙げられる。
【００７５】
樹脂バインダーが有機溶剤に均一に可溶したビヒクルがフィラー分散性に優れるもの、被印刷基板表面の材料と密着性に優れるもの、フィルム基板を用いる場合には可とう性を損なわないようにフィルム基板と同程度の熱膨張係数を有するもの、絶縁膜として要求される信頼性など、総合的な要件を満たせるように材料選定を行なうことが好ましい。電子材料用途に使用する場合は、ＮａやＫ、ハロゲンの含有量が少ないものを用いることが、信頼性確保の面から好ましい。
【００７６】
また、印刷ペーストは有機溶剤を含んでいるため、印刷後は熱や紫外線照射などによってペーストを硬化または、乾燥し、所望のパターンとすることが好ましい。硬化・乾燥温度は、使用する基板材質や、印刷ペーストに含有される樹脂を蒸散する必要性の有無に応じて、適宜選択できる。膜厚を厚く形成したい場合は、絶縁性バンクの印刷形成と乾燥または焼成工程を繰り返すことによって、所望の厚さに形成することができる。有機溶剤の選択によっては、溶解可能な樹脂バインダーと分散可能なフィラーを限定することになるため、ペーストの表面自由エネルギーも限定されることになる。このため、印刷領域との表面自由エネルギー差を制御するには、エネルギー付与によって表面自由エネルギーが制御可能な有機材料を用いることが好ましい。濡れ性変化材料としては、公知のものが使用できる。具体的には、公知の自己組織化単分子膜（ＳＡＭ）やポリイミド樹脂膜を使用できる。ここで、表面自由エネルギーのパターニングを行うためには、膜が本来有する表面自由エネルギーが十分低い必要がある。側鎖にアルキル基を有するポリイミド樹脂は表面自由エネルギーが低く、アルキル基の増加とともに表面エネルギーが下がり、水素結合も減少する傾向が知られている。
【００７７】
ポリイミド樹脂膜の厚さは、エネルギー照射によって表面自由エネルギー領域をマッピングするために必要な厚みであれば良く、１００ｎｍより厚ければ問題はない。また、事前実験の結果より、紫外線によるパターニングを行うためには純水の接触角を８０度以下にすることが好ましい。
【００７８】
表面自由エネルギーを変化させる際のエネルギーとして付与される紫外線の波長は、照射対象となる有機化合物を分解できる波長であればよい。微細パターンを作成できる点や装置コスト的な面から、２００ｎｍ〜２８０ｎｍの範囲内の波長を有するＤｅｅｐＵＶ光を用いることが好ましい。市販品を採用するのであれば、２５４ｎｍ程度の波長のＤｅｅｐＵＶ光が好適に用いられる。
【００７９】
図７にソース／ゲートの端子部の層間絶縁膜の断面形状を示した。端子部４０において、基板４１には、濡れ性変化層４３が形成されており、その上に導電層４５がパターン形成されている。導電層４５で覆われていない濡れ性変化層４３の表面には、層間絶縁膜４７が形成されており、さらに層間絶縁膜４７の間には、導電層４５を覆うように実装引出し配線４９が形成されている。
【００８０】
また、端子部４０における層間絶縁膜４７の膜厚（隣接スルーホールとの中間点での膜厚極大値）はより厚くすることが、ＦＰＣとの接続プロセスにおける温度・圧力の表示装置への負荷を低減することができるため好ましい。
【００８１】
［電気泳動表示パネル（表示装置）］
次に、厚膜化した端子部４０とフレキシブルプリント基板とを電気的に接続し、表示パネルに電気泳動素子を用いた電気泳動表示パネル（電気泳動表示装置）５０について説明する。
【００８２】
電気泳動表示パネル５０は、図８に示したように、前記アクティブマトリクス駆動型のＴＦＴ回路基板１１と、このＴＦＴ回路基板１１に対向するように設けられた対向基板５１と、これら両基板間に設けられた電気泳動層５３とを備え、フレキシブルプリント基板と電気的に接続する端子部４０と、表示部６０とから構成されている。
【００８３】
前記電気泳動層５３は、マイクロカプセル（図示省略）を複数備えた構成となっている。前記マイクロカプセルは樹脂皮膜によって形成されており、マイクロカプセルは、表示領域全域を覆うように複数配置されている。また、マイクロカプセルは、実際には隣接するマイクロカプセル同士が密着するため、表示領域はマイクロカプセルによって隙間なく覆われている。マイクロカプセルには、分散媒、電気泳動粒子等を有する電気泳動分散液が封入されている。前記電気泳動粒子としては、例えば、二酸化チタン、酸化亜鉛、酸化マグネシウム、ベンガラ、酸化アルミニウム、黒色低次酸化チタン、酸化クロム、ベーマイト、ＦｅＯＯＨ、二酸化珪素、水酸化マグネシウム、水酸化ニッケル、酸化ジルコニウム、酸化銅等が用いられている。
【００８４】
分散媒には、炭化水素、ハロゲン化炭化水素、エーテル等の非水系有機溶媒を用いることが可能であり、この分散媒は、例えばスピリトブラック、オイルイエロー、オイルブルー、オイルグリーン、バリファーストブルー、マクロレックスブルー、オイルブラウン、スーダンブラック、ファーストオレンジ等の染料によって染色されて、電気泳動粒子と異なる色相を呈している。
【００８５】
ここでは、酸化チタン微粒子とオイルブルーで着色したアイソパーを内包するマイクロカプセルをＰＶＡ水溶液に混合して、ＩＴＯからなる透明電極を形成したポリカーボネート基板上に塗布して、マイクロカプセルとＰＶＡバインダーからなる電気泳動表示パネル５０を形成した。
【００８６】
以上のようにして作製した電気泳動表示パネル５０の層間絶縁膜４７（絶縁性バンク）を有する端子部４０上に、実装引出し配線４９を形成して厚膜化した場合の断面形状の特徴を図８に示した。この端子部にＦＰＣを実装する際は、異方性導電フィルム［ＡＣＦ＝（Anisotropic  Conductive  Film）］又は異方性導電ペースト［ＡＣＰ＝（Anisotropic  Conductive  Past）］があらかじめＦＰＣの端子部に積層されているものを使用することが好ましい。それにより、電気泳動表示パネル５０の端子部４０の表面に事前にＡＣＦやＡＣＰを積層する必要がなく、厚膜化した端子部４０の実装引出し配線４９上へ、温度・圧力をかけることによって貼り合わせプロセスによる端子部４０の破損を防ぐことができるため、ＦＰＣと端子部４０とを良好に貼り合わせることができる。その結果、電気泳動表示パネル５０の表示欠陥を低減できる。
【００８７】
この電気泳動表示パネル５０と、アクティブマトリクス駆動型のＴＦＴ回路基板１１とを接着した。ゲート選択線に繋がるバスラインに走査信号用のドライバＩＣを、ソース信号線に繋がるバスラインにデータ信号用のドライバＩＣが実装されたＦＰＣを回路基板の端子部に各々接続することで、ディスプレイ表示装置を完成させた。
【実施例】
【００８８】
＜実施例１＞
［アクティブマトリクス駆動型ＴＦＴ回路基板］
前述のような８００×６００素子からなるアクティブマトリクス駆動型ＴＦＴ回路基板を準備した。この回路基板のソース信号線の端子部は、配列ピッチが１００μｍで１ブロックに２００本の電極層が形成されている。
【００８９】
［高表面自由エネルギー領域の形成］
ソース信号線の端子部上に形成された濡れ性変化層であるポリイミドを、波長２５４ｎｍのＤｅｅｐＵＶ光を照射して高表面自由エネルギー領域（２）を形成した。ＵＶ照射前のポリイミド表面に対する水の接触角は９５度であり、ＵＶ照射後の高表面自由エネルギー領域となったポリイミド表面に対する水の接触角は８５度であった。
【００９０】
［層間絶縁膜］
次に、高表面自由エネルギー領域となったポリイミド表面へ層間絶縁膜を形成した。層間絶縁膜を形成するための絶縁性ペーストは、ポリビニルブチラール樹脂１５質量部をブチルセロソルブ５０質量部へ溶解したビヒクルへ、３５質量部のシリカ微粒子を分散させたものを用いた。得られた絶縁性ペーストをブルックフィールド型粘度計のＮｏ．１４スピンドルで計測したところ、１０ｒｐｍでの粘度は２００［Ｐａ・ｓ］となった。
【００９１】
スクリーン版は５００番のステンレスメッシュ上に厚さ２５μｍの感光性乳剤を形成し、層間絶縁膜の設計値が、ライン幅（Ｌ）/スペース（Ｓ）＝５０μｍ/５０μｍ、ライン長さ（Ｗ）＝８００μｍのライン状パターンが、４００本並ぶようにスクリーン版の乳剤開口部となるように露光してパターニングしたものを用いた。このスクリーン版を用いて、微細なライン形状の層間絶縁膜をソース信号線の端子部上へ形成した。
【００９２】
印刷条件は、クリアランス１．８ｍｍ、スキージ速度は６０ｍｍ／ｓとした。スキージはウレタン製のゴムスキージを使用し、アタック角は（基板面とスキージとの為す角度で、スキージ走査方向側の角度）７０度とした。印刷後のペーストを、対流式のオーブンを用いて２００℃で１時間の熱処理を行ない、層間絶縁膜を得た。
【００９３】
得られた層間絶縁膜（絶縁性バンク）の形状を測長機能付光学顕微鏡であるＯＬＹＭＰＵＳ  ＭＸ６１Ｈで観察したところ、パターン寸法精度に不良は見られなかった。
【００９４】
［端子部の厚膜化］
層間絶縁膜を形成後の端子部を厚膜化するため、第２の層間絶縁膜を前記層間絶縁膜の両端に平坦膜として形成し、コンタクトホールを形成した。印刷条件、ペーストは層間絶縁膜を形成する際と同様のものを用いた。このようにして形成されたコンタクトホール内には、ソース信号線の電極表面が配置されている。このコンタクトホール上へ、導電性厚膜ペーストを用いてスクリーン印刷で実装引出し配線を形成した。
【００９５】
導電性厚膜ペーストには、市販のスクリーン印刷用Ａｇペーストを用いた。このＡｇペースト材料は、Ａｇ微粒子にアクリル系樹脂と溶媒を添加したもので、粘度は約１５０［Ｐａ・ｓ］であった。印刷に用いたスクリーンメッシュには、層間絶縁膜を形成する際と同様の＃５００を用い、その開口部はライン幅４５μｍ/ラインスペース５５μｍ、ライン長４０００μｍの矩形状とし、層間絶縁膜のコンタクトホールに重なる様に周期１００μｍのラインパターンを２００本配列した。ソース信号側の端子部に４ブロック、ゲート信号側の端子部には３ブロック配置した。乾燥温度は２００℃で１時間とした。このようにして、端子部を厚膜化したアクティブマトリクス駆動型ＴＦＴ回路基板を得た。
【００９６】
［電気泳動表示パネル］
上記のようにして得られたアクティブマトリクス駆動型ＴＦＴ回路基板上へ電気泳動表示パネルを張り合わせた後、厚膜化したソース信号線の端子部上にＡＣＦがあらかじめ積層されたＦＰＣを熱圧着することで、アクティブマトリクス駆動型ＴＦＴ回路基板へ電気信号を入力できるようにした。このようにして作製した表示パネルの対向電極を駆動装置に接続し、アクティブマトリクス駆動型ＴＦＴ回路基板のゲート選択線とソース信号線に電気信号を入力して動作テストを行ったところ、均一な表示コントラストおよび解像度を得ることができた。
【００９７】
＜比較例１＞
実施例１と同様にして端子部の層間絶縁膜を作製した。ただし、濡れ性変化層であるポリイミド表面には、特にエネルギー付与するための工程を行なっていない。
【００９８】
得られた層間絶縁膜を測長機能付光学顕微鏡であるＯＬＹＭＰＵＳ  ＭＸ６１Ｈで観察したところ、パターン端で欠けが発生し、全体的に線幅も細くなり設計寸法どおりに形成できなかった。特に、ブロックの両端部から２０本のソース信号線間に形成された層間絶縁膜は、パターン形成不良が顕著であった。
【００９９】
実施例１と同様にして電気泳動表示パネルを作製し、表示テストを行なったところ、ライン状の欠陥が多数見られ、良好な表示コントラストが得られなかった。
【０１００】
＜実施例２＞
実施例１と同様にして端子部の層間絶縁膜を作製した。ただし、濡れ性変化層であるポリイミド表面を、純水の接触角が９５度（低表面自由エネルギーの状態）から３５度の範囲になるように表面自由エネルギー制御していき、各々の場合に対して実施例１と同様のスクリーン版と絶縁性ペーストを用いて端子部に層間絶縁膜を形成した。
【０１０１】
得られた層間絶縁膜を測長機能付光学顕微鏡であるＯＬＹＭＰＵＳ  ＭＸ６１Ｈで観察したところ、パターン寸法精度に不良は見られなかったが、高表面自由エネルギー領域となったポリイミド表面に対する純水の接触角が３５度以下の場合、層間絶縁膜のライン幅が、設計値に対して濡れ広がりが大きくなる傾向が確認された。
【０１０２】
各々のアクティブマトリクス駆動型ＴＦＴ回路基板について、実施例１と同様にして電気泳動表示パネルを作製し、表示テストを行なったところ、純水の接触角が３５度としたパネルにおいて表示欠陥が見られるようになった。これは、端子部の層間絶縁膜が必要以上に濡れ広がったことで、実装引き出し配線とソース信号線の一部が正しく導通していないことが原因と考えられる。これらの結果を表１へまとめた。
【０１０３】
【表１】
2010170041.tif 000004
【０１０４】
以上の結果から、純水の接触角は実施例１と比較例１の結果と合わせると、３５度以上９０度以下とすることが好ましく、４０度以上８５度以下とすることがより好ましいことが確認された。
【０１０５】
＜実施例３＞
以下のｉ）〜iii)の点で異なる以外は、実施例１と同様にして電気泳動表示パネルの端子部を作製した。
i）  絶縁性ペーストの溶剤配合量を調整し、粘度を変更した。
ii)  ペースト質量に対してブチルセロソルブを添加して粘度を下げた。
iii)  ペーストの溶剤を蒸散させて固形分濃度を上げた。
【０１０６】
このような方法を用いて、絶縁性ペースト中に含有されるブチルセロソルブの質量部を４５〜５５質量部に調整した。このときのペースト粘度は８０〜２７０［Ｐａ・ｓ］であった。
【０１０７】
端子部を顕微鏡観察したところ、８０［Ｐａ・ｓ］では粘度不足によって層間絶縁膜が濡れ広がってソース信号線を被覆していた。また、２７０［Ｐａ・ｓ］のものは、ブロック端からソース信号線１５本分のパターン欠陥が見られた。
【０１０８】
各々のペーストを用いた場合について、電気泳動パネルで表示テストを行なった結果、粘度が８０［Ｐａ・ｓ］のものは表示コントラストが得られず、２７０［Ｐａ・ｓ］のものは表示に欠陥が発生した。これらの結果を、表２に示した。この結果、絶縁性ペーストとして使用する粘度としては、８０［Ｐａ・ｓ］より大きく２７０［Ｐａ・ｓ］より小さいことが好ましく、より好ましくは１００［Ｐａ・ｓ］以上２５０［Ｐａ・ｓ］以下の範囲内とすることによって表示特性を好適にできることが判明した。
【０１０９】
【表２】
2010170041.tif 000005
【０１１０】
以上、本発明の実施の形態を述べたが、本発明は上記実施の形態に制約されることはなく、種々の変形が可能である。例えば、上記実施の形態では、端子部の厚膜化に、絶縁性バンクと同様に導電性ペーストを用いたスクリーン印刷を利用したが、グラビア印刷法でも厚膜形成することができる。
【符号の説明】
【０１１１】
１：スクリーン版
１ａ：版枠
１ｂ：印刷面
２ａ，２ｂ：パターン開口部
３：基板
５：ペースト
７：スキージ
８：感光性乳剤
９：スクリーンメッシュ
１１：ＴＦＴ回路基板
１３：選択線
１５：信号線
１７：ゲート電極
１９：ソース電極
２１：ドレイン電極
２３：活性層
２５：コンタクトホール
２７：層間絶縁膜
２９：画素電極
４０：端子部
４１：基板
４３：濡れ性変化層
４５：導電層
４７：層間絶縁膜
４８：平坦膜
４９：実装引出し配線
【先行技術文献】
【特許文献】
【０１１２】
【特許文献１】特開２００７−９５７８３公報
【特許文献２】特開２００８−０７３９１１号公報
【特許文献３】特開２００７−０８１１６４号公報
【図１】
2010170041.tif 000006
【図２Ａ】
2010170041.tif 000007
【図２Ｂ】
2010170041.tif 000008
【図２Ｃ】
2010170041.tif 000009
【図３】
2010170041.tif 000010
【図５Ａ】
2010170041.tif 000011
【図５Ｂ】
2010170041.tif 000012
【図５Ｃ】
2010170041.tif 000013
【図５Ｄ】
2010170041.tif 000014
【図６Ａ】
2010170041.tif 000015
【図６Ｂ】
2010170041.tif 000016
【図７】
2010170041.tif 000017
【図８】
2010170041.tif 000018
【図４】
2010170041.tif 000019